(57)【要約】【課題】気孔の大きさが小さく、剛性及び断熱性に優れるシリコーンフォーム及び該シリコーンフォームをフォーム形成の前後において体積変化が小さい状態で製造できるシリコーンフォームの製造方法を提供すること。【解決手段】アルケニル基含有オルガノポリシロキサン１００重量部、界面活性剤１〜３００重量部、ハイドロジェンオルガノポリシロキサン０．１〜５０重量部、水２０〜１５００重量部及び白金族系触媒を含む油中水滴型エマルション硬化原料を得る第１工程、該油中水滴型エマルション硬化原料を加熱して油層中の前記アルケニル基含有オルガノポリシロキサンと前記ハイドロジェンオルガノポリシロキサンとを付加反応させ、湿潤状態のシリコーンフォームを得る第２工程及び該湿潤状態のシリコーンフォーム中の水分を除去してシリコーンフォームを得る第３工程を含むシリコーンフォームの製造方法。【選択図】　　　　なし【特許請求の範囲】
【請求項１】
アルケニル基含有オルガノポリシロキサン１００重量部、界面活性剤１〜３００重量部、ハイドロジェンオルガノポリシロキサン０．１〜５０重量部、水２０〜１５００重量部及び白金族系触媒を含む油中水滴型エマルション硬化原料を得る第１工程、該油中水滴型エマルション硬化原料を加熱して油層中の前記アルケニル基含有オルガノポリシロキサンと前記ハイドロジェンオルガノポリシロキサンとを付加反応させ、湿潤状態のシリコーンフォームを得る第２工程及び該湿潤状態のシリコーンフォーム中の水分を除去してシリコーンフォームを得る第３工程を含むことを特徴とするシリコーンフォームの製造方法。
【請求項２】
前記第１工程が、アルケニル基含有オルガノポリシロキサン１００重量部、界面活性剤１〜３００重量部、水２０〜１５００重量部及び白金族系触媒を含む油中水滴型エマルション予備原料を得る第１（ａ）工程及び該油中水滴型エマルション予備原料にハイドロジェンオルガノポリシロキサン０．１〜５０重量部を添加して油中水滴型エマルション硬化原料を得る第１（ｂ）工程からなることを特徴とする請求項１記載のシリコーンフォームの製造方法。
【請求項３】
前記界面活性剤が、親水性基変性オルガノポリシロキサンであることを特徴とする請求項１又は２記載のシリコーンフォームの製造方法。
【請求項４】
前記親水性基変性オルガノポリシロキサンが、カルビノール変性シリコーンオイル、ポリエーテル変性シリコーンオイル、エポキシ変性シリコーンオイル及びカルボキシル変性シリコーンオイルからなる群より選択される少なくとも１種のシリコーンオイルであることを特徴とする請求項３記載のシリコーンフォームの製造方法。
【請求項５】
密度が０．１０〜０．８０ｇ／ｃｍ３、平均気孔径が５〜１００μｍであることを特徴とするシリコーンフォーム。
【発明の詳細な説明】
【０００１】
【発明の属する技術分野】
本発明は、緩衝材や断熱材として好適に用いられるシリコーンフォーム及びその製造方法に関するものである。
【０００２】
【従来の技術】
従来、シリコーンフォームの製造方法として種々の方法が知られている。例えば、硬化時に発泡する種類のシリコーンゴムを用いて硬化させることによりシリコーンフォームを得る方法や、アルケニル基含有オルガノポリシロキサン、乳化剤、発泡剤としての水及び粘稠剤を含有する水性エマルションをベースとして、加熱時の水蒸気の発生により発泡させる方法（特公平７−１２２０００号公報）が知られている。
【０００３】
【発明が解決しようとする課題】
しかしながら、上記のような気体を発泡させる方法では、シリコーンフォーム中の気孔の径が数百〜１０００μｍ程度と大きいため、剛性や断熱性が不充分になり易かった。また、気体によって発泡させるため、発泡硬化前後の体積変化が大きく、型による成形が困難であるという問題もあった。さらに、気体によって発泡させるため、気孔の大きさのばらつきが大きく、均一な大きさに制御することが困難であるという問題があった。
【０００４】
従って、本発明の目的は、気孔の大きさが小さく、剛性及び断熱性に優れるシリコーンフォーム及び該シリコーンフォームをフォーム形成の前後において体積変化が小さい状態で製造できるシリコーンフォームの製造方法を提供することにある。
【０００５】
【課題を解決するための手段】
かかる実情において、本発明者らは鋭意検討を行った結果、アルケニル基含有オルガノポリシロキサン、界面活性剤、ハイドロジェンオルガノポリシロキサン、水及び白金族系触媒を含む油中水滴型エマルション硬化原料を加熱して油層中のアルケニル基含有オルガノポリシロキサンとハイドロジェンオルガノポリシロキサンとを付加反応させると、気孔の大きさが小さく、剛性及び断熱性に優れるシリコーンフォームをフォーム形成の前後において体積変化が小さい状態で製造できることを見出し、本発明を完成するに至った。
【０００６】
すなわち、本発明は、アルケニル基含有オルガノポリシロキサン１００重量部、界面活性剤１〜３００重量部、ハイドロジェンオルガノポリシロキサン０．１〜５０重量部、水２０〜１５００重量部及び白金族系触媒を含む油中水滴型エマルション硬化原料を得る第１工程、該油中水滴型エマルション硬化原料を加熱して油層中の前記アルケニル基含有オルガノポリシロキサンと前記ハイドロジェンオルガノポリシロキサンとを付加反応させ、湿潤状態のシリコーンフォームを得る第２工程及び該湿潤状態のシリコーンフォーム中の水分を除去してシリコーンフォームを得る第３工程を含むことを特徴とするシリコーンフォームの製造方法を提供するものである。
【０００７】
また、本発明は、密度が０．１０〜０．８０ｇ／ｃｍ３、平均気孔径が５〜１００μｍであることを特徴とするシリコーンフォームを提供するものである。
【０００８】
【発明の実施の形態】
第１工程は、アルケニル基含有オルガノポリシロキサン、界面活性剤、ハイドロジェンオルガノポリシロキサン、水及び白金族系触媒を含む油中水滴型エマルション硬化原料を得る工程である。
【０００９】
本発明で用いられるアルケニル基含有オルガノポリシロキサンは、下記平均組成式（１）
Ｒ１ｎＳｉＯ（４−ｎ）／２　　　　　　　　　　　　　（１）
（式中、Ｒ１は同一又は異種の置換又は非置換一価炭化水素基、ｎは１．９５〜２．０８、好ましくは１．９８〜２．０２の正数である。）で示されるオルガノポリシロキサンであって、分子中に平均２個以上の珪素原子に結合したアルケニル基を有するものである。
【００１０】
ここで、Ｒ１は、珪素原子に結合した炭素数１〜１２、特に１〜８の置換又は非置換の一価炭化水素基であり、例えばメチル基、エチル基、プロピル基、イソプロピル基、ブチル基、イソブチル基、ｔｅｒｔ−ブチル基、ペンチル基、ネオペンチル基、ヘキシル基、ヘプチル基、オクチル基、ノニル基、デシル基、ドデシル基等のアルキル基、シクロペンチル基、シクロヘキシル基、シクロヘプチル基等のシクロアルキル基、ビニル基、アリル基、プロペニル基、イソプロペニル基、ブテニル基、イソブテニル基、ヘキセニル基、シクロヘキセニル基等のアルケニル基、フェニル基、トリル基、キシリル基、ナフチル基、ビフェニル基等のアリール基、ベンジル基、フェニルエチル基、フェニルプロピル基、メチルベンジル基等のアラルキル基やこれらの炭化水素基中の水素原子の一部又は全部がＦ，Ｃｌ，Ｂｒ等のハロゲン原子やシアノ基などで置換されたクロロメチル基、２−ブロモエチル基、３，３，３−トリフルオロプロピル基、３−クロロプロピル基、シアノエチル基等が挙げられる。
【００１１】
この場合、上記Ｒ１で示される置換又は非置換の一価炭化水素基のうち、少なくとも平均２個はアルケニル基であり、アルケニル基の量は、アルケニル基含有オルガノポリシロキサン１００ｇ中に０．０００１〜１モル、特に０．００１〜０．１モルが好ましい。なお、アルケニル基は分子鎖末端の珪素原子に結合していても、分子鎖途中のケイ素原子に結合していてもよく、両者に存在してもよい。
【００１２】
また、上記式（１）中、ｎは１．９５〜２．０８、好ましくは１．９８〜２．０２の正数であり、このアルケニル基含有オルガノポリシロキサンの分子構造はジオルガノシロキサン単位の繰り返しからなる直鎖状であることが好ましい。また少なくとも分子鎖両末端にアルケニル基を有するものであることが好ましいが、一部分にＲ１ＳｉＯ３／２単位やＳｉＯ４／２単位を含む分岐状構造を有していてもよい。なお、このアルケニル基含有オルガノポリシロキサンは、その分子鎖末端がトリビニルシリル、メチルジビニルシリル、ジメチルビニルシリル又はトリメチルシリル基などのトリオルガノシリル基で封鎖されていることが好ましい。
【００１３】
このアルケニル基含有オルガノポリシロキサンの粘度は、２５℃で通常２５ｃＳｔ以上であり、好ましくは２５〜５００，０００ｃＳｔ、さらに好ましくは２５０〜１０，０００ｃＳｔであると、撹拌によるエマルション化が容易であるため好ましい。
【００１４】
本発明で用いられる界面活性剤としては、例えば、親水性基変性オルガノポリシロキサンが挙げられる。ここで、親水性基変性オルガノポリシロキサンとは、水酸基、エーテル結合を有する有機基等の親水性基を有しているオルガノポリシロキサンをいう。本発明では、界面活性剤の疎水性部分がオルガノポリシロキサンであると、油層に含まれるアルケニル基含有オルガノポリシロキサン及びハイドロジェンオルガノポリシロキサンと相溶性が良いため好ましい。このような親水性基変性オルガノポリシロキサンとしては、例えば、カルビノール変性シリコーンオイル、ポリエーテル変性シリコーンオイル、エポキシ変性シリコーンオイル及びカルボキシル変性シリコーンオイルからなる群より選択される少なくとも１種が挙げられる。
【００１５】
なお、親水性基変性オルガノポリシロキサンは分子の両末端又は片末端のみが親水基で変性されたものであると、親水性基変性オルガノポリシロキサンが立体障害による水滴の分散効果を示すため独立気孔構造のフォームが得られ易くなる。一方、親水性基変性オルガノポリシロキサンは分子の側鎖が親水基で変性されたものであると、水滴間の静電反発力が弱く、エマルション中で水滴が隣接して存在するため連続気孔構造のフォームが得られ易くなる。従って、親水性基変性オルガノポリシロキサンの種類は、製造するシリコーンフォームに望む気孔構造に合わせて適宜選択すればよい。
【００１６】
本発明において、界面活性剤のＨＬＢは、結果として油中水滴型エマルション硬化原料が得られればよいため特に限定されるものではないが、通常０〜６、好ましくは０〜４である。
【００１７】
また、界面活性剤の２５℃における粘度は、通常１０〜３００００ｃＳｔ、好ましくは１０〜１０００ｃＳｔである。粘度が該範囲内にあると、撹拌によるエマルション化が容易であるため好ましい。
【００１８】
本発明で用いられるハイドロジェンオルガノポリシロキサンは、１分子中に少なくとも２個のＳｉＨ基（即ち、ケイ素原子に結合した水素原子）を有するオルガノポリシロキサンであり、直鎖状、環状、分岐状、三次元網状構造のいずれであってもよく、付加反応硬化型シリコーンゴム組成物の硬化剤（架橋剤）として公知のオルガノハイドロジェンポリシロキサンを用いることができるが、通常、下記平均組成式（２）
Ｒ２ａＨｂＳｉＯ（４−ａ−ｂ）／２　　　　　　　　　　（２）
（式中、Ｒ２は上記Ｒ１と同様の好ましくは炭素数１〜１２、特に１〜８のアルキル基、アルケニル基、アリール基、アラルキル基や、これらのハロゲン置換体などの非置換又は置換一価炭化水素基であり、脂肪族不飽和結合を含有しないものが好ましく、特に、メチル基、フェニル基、３，３，３−トリフルオロプロピル基が好ましい。ａ，ｂは０．８≦ａ≦２．２、０．００２≦ｂ≦１で０．８０２≦ａ＋ｂ≦３、好ましくは１≦ａ≦２、０．０１≦ｂ≦１で１．０１≦ａ＋ｂ≦２．５を満たす正数である。）で示されるものを用いることができる。
【００１９】
上記ＳｉＨ基は１分子中に少なくとも２個、好ましくは３個以上有するが、これは分子鎖末端にあっても、分子鎖の途中にあってもよい。また、オルガノハイドロジェンポリシロキサンは、２５℃における粘度が１〜１０，０００ｃＳｔ、特に１〜１，０００ｃＳｔであると、撹拌によるエマルション化が容易であるため好ましい。またオルガノハイドロジェンポリシロキサンは、重合度、すなわち、１分子中のケイ素原子の数が２〜５００個、特に４〜２００個であることが好ましい。
【００２０】
本発明で用いられる白金族系触媒は、アルケニル基含有オルガノポリシロキサンのアルケニル基とハイドロジェンオルガノポリシロキサン中のケイ素原子結合水素原子を付加反応させるための触媒である。白金族系触媒としては白金族の金属単体とその化合物があり、これには従来公知のものを用いることができる。例えば、白金黒、シリカ、アルミナ又はシリカゲルのような担体上に吸着させた微粒子状白金金属、塩化第二白金、塩化白金酸、塩化白金酸６水塩とオレフィン又はジビニルジメチルポリシロキサンとの錯体、塩化白金酸６水塩のアルコール溶液、パラジウム触媒、ロジウム触媒等が挙げられる。
【００２１】
第１工程では、上記アルケニル基含有オルガノポリシロキサン、界面活性剤、ハイドロジェンオルガノポリシロキサン、水及び白金族系触媒を混合して、これらを含む油中水滴型エマルション硬化原料を得る。本発明において、油中水滴型エマルション硬化原料とは第２工程の加熱硬化の原料をいい、具体的には、アルケニル基含有オルガノポリシロキサン、界面活性剤、ハイドロジェンオルガノポリシロキサン、水及び白金族系触媒を含む混合物であって、油中水滴型エマルションを呈するものをいう。
【００２２】
油中水滴型エマルション硬化原料の調製の際におけるアルケニル基含有オルガノポリシロキサン等の混合順序は、特に限定されるものでなく、例えば水に適当な順序で溶解していってもよいし、これらを同時に混合してもよい。ただし、ハイドロジェンオルガノポリシロキサンは水と接触すると加水分解し易いため、ハイドロジェンオルガノポリシロキサンと水とは、第２工程の直前に接触させることが好ましい。
【００２３】
このようにハイドロジェンオルガノポリシロキサンと水とを第２工程の直前に接触させる方法としては、具体的には、第１工程において、まず、アルケニル基含有オルガノポリシロキサン、界面活性剤、水及び白金族系触媒を混合して油中水滴型エマルション予備原料を得る第１（ａ）工程を行い、次に、該油中水滴型エマルション予備原料にハイドロジェンオルガノポリシロキサンを添加して油中水滴型エマルション硬化原料を得る第１（ｂ）工程を行う方法が挙げられる。なお、本発明において、油中水滴型エマルション予備原料とは、アルケニル基含有オルガノポリシロキサン、界面活性剤、水及び白金族系触媒を含む混合物であって、油中水滴型エマルションを呈するものをいう。
【００２４】
油中水滴型エマルション硬化原料又は油中水滴型エマルション予備原料の調製の際における混合方法としては、一般的な撹拌機を用いて行ってもよいが、ホモジナイザ等の乳化機を用いると油中水滴型エマルション硬化原料又は油中水滴型エマルション予備原料の生成が迅速に行われるため好ましい。
【００２５】
油中水滴型エマルション硬化原料における界面活性剤の配合量は、アルケニル基含有オルガノポリシロキサン１００重量部に対し、通常１〜３００重量部、好ましくは５〜１００重量部である。界面活性剤の配合量が該範囲内にあると、油中水滴型エマルションを得易いため好ましい。
【００２６】
油中水滴型エマルション硬化原料におけるハイドロジェンオルガノポリシロキサンの配合量は、アルケニル基含有オルガノポリシロキサン１００重量部に対し、通常０．１〜５０重量部である。ハイドロジェンオルガノポリシロキサンの配合量が該範囲内にあると、得られるシリコーンフォームの機械的強度及び耐熱性が十分に高くなるため好ましい。
【００２７】
また、油中水滴型エマルション硬化原料において、アルケニル基含有オルガノポリシロキサンとハイドロジェンオルガノポリシロキサンとの配合比率は、アルケニル基含有オルガノポリシロキサン中のケイ素原子に結合したアルケニル基１個に対して、ハイドロジェンオルガノポリシロキサン中のケイ素原子に結合した水素原子の割合が通常０．５〜１０個であり、好ましくは１〜４個である。配合比率が該範囲内にあると、得られるシリコーンフォームの機械的強度及び耐熱性が十分に高くなるため好ましい。
【００２８】
油中水滴型エマルション硬化原料における水の配合量は、アルケニル基含有オルガノポリシロキサン１００重量部に対し、通常２０〜１５００重量部、好ましくは１００〜３００重量部である。水の配合量が該範囲内にあると、油中水滴型エマルションを得易く、また、得られるシリコーンフォームの空隙率が大きくなり易いため好ましい。なお、水の配合量が１００重量部未満であると、油中水滴型エマルションを得易いけれども、空隙率が小さくなることによりフォームが硬くなり易いため好ましくない。また、水の配合量が３００重量部を越えると、空隙率が大きくなりソフトなフォームを作製できるけれども、油中水滴型エマルションを得難いため好ましくない。
【００２９】
油中水滴型エマルション硬化原料に対する白金族系触媒の配合量は、付加反応を促進できる程度の公知の量でよいが、例えば、油中水滴型エマルション硬化原料に添加した後の濃度が、白金族金属量に換算した量で、通常０．５〜１０００ｐｐｍになるようにする。白金族系触媒の配合量が該範囲内にあると、通常付加反応が十分に促進され、且つ、経済的であるため好ましい。
【００３０】
第１工程を行うと、アルケニル基含有オルガノポリシロキサン、ハイドロジェンオルガノポリシロキサン及び白金族系触媒が油層にある液状又はクリーム状の油中水滴型エマルション硬化原料が生成する。油層中に分散する水層には水が含まれ、界面には上記界面活性剤が存在する。なお、第１（ａ）工程後に得られる油中水滴型エマルション予備原料は、アルケニル基含有オルガノポリシロキサン及び白金族系触媒が油層にある液状又はクリーム状の油中水滴型エマルション硬化原料が生成する。
【００３１】
第２工程は、上記油中水滴型エマルション硬化原料を加熱して油層中の前記アルケニル基含有オルガノポリシロキサン及び前記ハイドロジェンオルガノポリシロキサンを硬化させ、湿潤状態のシリコーンフォームを得る工程である。
【００３２】
加熱温度は、通常５０〜１００℃、好ましくは６０〜８０℃である。加熱温度が該範囲内にあると、油層が硬化する前の水の揮発を抑制することができるため好ましい。加熱温度が、１００℃を越えると水が沸騰することにより、フォーム内に生成する気孔が粗大になるため好ましくない。加熱温度が、５０℃未満であると油層が硬化するのに長時間を要するため好ましくない。また、加熱時間は、通常０．５〜１０時間、好ましくは０．５〜３時間である。
【００３３】
第２工程を行うと、湿潤状態のシリコーンフォームが得られる。該湿潤状態のシリコーンフォームは、油中水滴型エマルション硬化原料の油層中のアルケニル基含有オルガノポリシロキサンとハイドロジェンオルガノポリシロキサンとがそのまま付加反応して硬化したものであるため、水層に由来する略均一な大きさの気孔を有するシリコーンフォームが得られる。なお、シリコーンフォームは、上記のように界面活性剤として分子の両末端又は片末端のみが親水基で変性された親水性基変性オルガノポリシロキサンを用いるとシリコーンフォームの気孔構造が独立気孔構造になり易く、分子の側鎖が親水基で変性された親水性基変性オルガノポリシロキサンを用いるとシリコーンフォームの気孔構造が連続気孔構造になり易い。
【００３４】
第３工程は、湿潤状態のシリコーンフォーム中の水分を除去してシリコーンフォームを得る工程である。水分の除去には、通常用いられる乾燥機等が用いられる。硬化温度は、通常１００〜１８０℃、好ましくは１２０℃〜１６０℃である。
【００３５】
第３工程を行うと、シリコーンフォームが得られる。該シリコーンフォームは、気孔径が小さく且つ気孔径が略均一である。該シリコーンフォームの密度は、通常０．１０〜０．８０ｇ／ｃｍ２、好ましくは０．２０〜０．４０ｇ／ｃｍ２である。気孔の平均径は、通常５〜１００μｍ、好ましくは１０〜５０μｍである。また、該シリコーンフォームの空隙率は、通常１５〜９０％、好ましくは２０〜５０％である。ここで、空隙率とは、空隙の全体積を嵩体積で除した値をいう。
【００３６】
本発明で得られるシリコーンフォームは、例えば、緩衝材、断熱材等として使用することができる。
【００３７】
【実施例】
以下に実施例を示すが、本発明はこれらに限定されて解釈されるものではない。
【００３８】
実施例１
２５℃における粘度３５００ｃＳｔのアルケニル基含有オルガノポリシロキサン（信越化学工業株式会社製ＫＥ１０６）１００重量部、水３００重量部及び２５℃における粘度１３０ｃＳｔの片末端カルビノール変性シリコーンオイル（信越化学工業株式会社製Ｘ−２２−１７６ＤＸ）８０重量部をハイブリッドミキサ（キーエンス株式会社製）にて１５分間撹拌した後、２５℃における粘度５００ｃＳｔのハイドロジェンオルガノポリシロキサン（信越化学工業株式会社製ＣＡＴ−ＲＧ）１０重量部を加え１分間撹拌して、オルガノポリシロキサンが油層に含まれる液状の油中水滴型エマルション硬化原料を得た。なお、信越化学工業株式会社製ＫＥ１０６には、アルケニル基含有オルガノポリシロキサン以外に、アルケニル基含有オルガノポリシロキサンとハイドロジェンオルガノポリシロキサンとを付加反応させるに十分な量の白金族系触媒が含まれている。このエマルション硬化原料を鋳型に注入して７０℃で３時間加熱して付加反応させて硬化させた。この後、得られた湿潤状態のシリコーンフォームを、１５０℃の乾燥機中に２時間放置してシリコーンフォームを得た。該シリコーンフォームは独立気孔構造であり、密度が０．３９ｇ／ｃｍ２、気孔の平均径が１５μｍであり、空隙率が６０％であり、硬化前後の体積変化率は−５％であり、硬化後に収縮した。ここで、体積変化率は、硬化後の体積から硬化前の体積を引いた値を硬化前の体積で除したものである。
【００３９】
実施例２
白金族系触媒の配合量を１重量部とし、水の配合量を３３０重量部とし、片末端カルビノール変性シリコーンオイル８０重量部に代えて２５℃における粘度１１０ｃＳｔの両末端カルビノール変性シリコーンオイル（信越化学工業株式会社製ＫＦ６００３）２５重量部及び２５℃における粘度１５０ｃＳｔの側鎖ポリエーテル変性シリコーンオイル（信越化学工業株式会社製ＫＦ６０１５、ＨＬＢ：４）２５重量部を用いた以外は実施例１と同様にして、クリーム状の油中水滴型エマルション硬化原料を得、実施例１と同様にしてシリコーンフォームを得た。該シリコーンフォームは連続気孔構造であり、密度が０．３５ｇ／ｃｍ２、気孔の平均径が８０μｍであり、空隙率が６５％であり、硬化前後の体積変化率は−３％であり、硬化後に収縮した。
【００４０】
比較例１
白金族系触媒の配合量を１重量部とし、水の配合量を３３０重量部とし、片末端カルビノール変性シリコーンオイル８０重量部に代えて２５℃における粘度１３０ｃＳｔの側鎖ポリエーテル変性シリコーンオイル（信越化学工業株式会社製ＫＦ６０１１、ＨＬＢ：１２）３０重量部を用いた以外は実施例１と同様にして、液状の水中油滴型エマルション硬化原料を得た。このエマルション硬化原料を実施例１と同様にし鋳型に注入して７０℃で３時間加熱して硬化させたところ、エマルション硬化原料中のオルガノポリシロキサンのみが塊状に硬化し、湿潤状態のシリコーンフォームは得られなかった。
【００４１】
【発明の効果】
本発明に係るシリコーンフォームの製造方法によれば、得られるシリコーンフォームは、気孔径が小さく且つ気孔径が略均一であり、剛性及び断熱性に優れる。また、該方法によれば、第２工程で油中水滴型エマルション硬化原料から湿潤状態のシリコーンフォームを形成する際の体積変化が小さい。このため、緩衝材や断熱材として好ましいシリコーンフォームを型による成形で容易に製造することができる。